СПОСОБ ЗАПУСКА КАТАЛИТИЧЕСКОГО ПРОЦЕССА

1. Способ запуска процесса гидрообработки на объемном металлическом катализаторе, причем упомянутый способ включает этапы, где
i) обеспечивают поток углеводородного сырья, содержащего меньше, чем 100 мас.ч./млн азотсодержащих соединений;
ii) добавляют азотсодержащее соединение к упомянутому потоку углеводородного сырья; и
iii) приводят в контакт полученный поток сырья с данным объемным металлическим катализатором в присутствии водорода и серосодержащих соединений.
2. Способ по п.1, где поток углеводородного сырья, содержащего меньше, чем 100 мас.ч./млн азотсодержащих соединений, представляет собой поток сырья, которое уже было обработано в способе, который снижает количество содержащегося в нем азота.
3. Способ по п.1, где объемный металлический катализатор представляет собой композицию с общей формулой (I):
b
c
d
e
(X)(M)(Z)(Y),
где Х представляет собой, по меньшей мере, один металл VIII группы, Y представляет собой один или несколько элементов, выбранных из кислорода и серы, Z, вместе с кислородным компонентом в виде элемента Y, образует тугоплавкий неорганический оксид, и b, с, d и e выражают относительные величины мольного содержания.
4. Способ по п.3, где с является целым числом 1, отношение d:с находится в диапазоне от 0:1 до 20:1, отношение d:c находится в диапазоне от 0:1 до 20:1, и отношение е:с находится в диапазоне от 1:1 до 50:1.
5. Способ по любому из пп.1-4, где азотсодержащее соединение выбирают из группы, состоящей из аминов (включая многофункциональные амины), пиридинов и их производных, соединений четвертичного аммония, других N-гетероароматических соединений (таких как пирролы, индолы, карбазолы, имидазолы, пиразолы, оксазолы и S,N- гетероароматические соединения), амидов, нитрилов и N-содержащих комплексообразующих агентов (таких как EDTA, NTA, EGTA и DPTA).
6. Способ по п.5, где азотсодержащее соединение выбирают из группы, состоящей из аминов (включая многофункциональные амины), пиридинов и их производных, и соединений четвертичного аммония.
7. Способ по п.6, где азотсодержащее соединение представляет собой один или несколько аминов.
8. Способ по любому из пп.1-4, где полученный поток сырья приводят в контакт с указанным объемным металлическим катализатором в присутствии водорода и серосодержащих частиц при парциальном давлении водорода в диапазоне от 2 до 10 МПа.
9. Способ по любому из пп.1-4, где, когда полученный поток сырья приводят в контакт с объемным металлическим катализатором в присутствии водорода и серосодержащих частиц, температуру увеличивают во время одной или нескольких фаз, и во время каждой фазы температуру увеличивают со скоростью в диапазоне от 1 до 50°С/ч.
10. Способ гидрообработки углеводородного сырья, причем упомянутый способ содержит следующие этапы:
i) обеспечивают поток углеводородного сырья, содержащего меньше, чем 100 мас.ч./млн азотсодержащих частиц;
ii) добавляют азотсодержащее соединение к упомянутому потоку углеводородного сырья;
iii) приводят в контакт полученный поток сырья с объемным металлическим катализатором в присутствии водорода и серосодержащих частиц; и
iv) затем приводят в контакт полученный объемный металлический катализатор с данным углеводородным сырьем в присутствии водорода.